(57)【要約】      （修正有）【課題】自動車の塗装面に傷を付けることなく、塗装面上の水垢汚れやピッチなどの汚染物を除去し、かつ洗浄を行うことができる洗浄剤組成物を提供する。【解決手段】脂肪族炭化水素系溶剤、石油系溶剤、芳香族系溶剤、及びフッ素系溶剤から選択される有機溶剤をベースとし、前記ベース中に、（ａ）アルカリ化合物と、（ｂ）研磨剤と、（ｃ）分散剤と、を含有するＷ／Ｏ型エマルジョンからなることを特徴とする洗浄剤組成物を提供。【選択図】なし【特許請求の範囲】
【請求項１】
脂肪族炭化水素系溶剤、石油系溶剤、芳香族系溶剤、及びフッ素系溶剤から選択される有機溶剤をベースとし、前記ベース中に、
（ａ）アルカリ化合物と、
（ｂ）研磨剤と、
（ｃ）分散剤と、
を含有するＷ／Ｏ型エマルジョンからなることを特徴とする洗浄剤組成物。
【請求項２】
アルカリ化合物が、下記化学式で表される化合物であることを特徴とする請求項１に記載の洗浄剤組成物。
【化１】
2009242698.tif 000005
式中、Ｘは、水素、又はＲ−ＮＨ2であって、Ｒは炭素数が１〜３のアルキル基である。
【請求項３】
研磨剤が、下記化学式で表されるカオリンであり、その平均粒径が１０μｍ以下であることを特徴とする請求項１又は２のいずれかに記載の洗浄剤組成物。
ＡＩ2Ｏ3・ＳｉＯ2・２Ｈ2Ｏ
【請求項４】
（ａ）成分が０．１〜５質量％、（ｂ）成分が０．０１〜１０質量％の割合で含まれることを特徴とする請求項１〜３のいずれかに記載の洗浄剤組成物。
【請求項５】
さらに艶だし剤を含有することを特徴とする請求項１〜４のいずれかに記載の洗浄剤組成物。
【発明の詳細な説明】
【技術分野】
【０００１】
本発明は、自動車の塗装面に傷を付けることなく、塗装面上の水垢汚れやピッチなどの汚染物を除去し、かつ洗浄を行うことができる洗浄剤組成物に関する。
【背景技術】
【０００２】
従来、洗浄剤組成物としては、例えばシリコーン樹脂０．０１〜５０．０重量％と、界面活性剤０．０１〜２０重量％と、２５℃における粘度が１０００００ｃＳｔ以上のシリコーンオイル０．０１〜１０重量％とを含有するものが知られている（特許文献１参照）。
【０００３】
この洗浄剤組成物によれば、塗装面を洗浄水洗することで、同時に撥水耐久性に富む艶のある被膜を形成することができるという効果があり、大変に有用なものとして多用されている。
【０００４】
しかし、上記のような洗浄剤組成物を使用して自動車の塗装面を洗浄した場合、塗装面に強固に付着した水垢汚れやピッチなどの汚染物を確実に除去することは困難であった。
【０００５】
そこで、自動車の塗装面を洗浄剤で洗浄した後、珪藻土などの研磨剤で塗装面を表面研磨することで水垢汚れやピッチなどの汚染物を除去するという方法が採られていた。しかし、この場合、研磨剤で塗装面を表面研磨するときに、塗装面を傷つける危険性があった。
【特許文献１】特開平１１−１０６７０８号公報
【発明の開示】
【発明が解決しようとする課題】
【０００６】
本発明は、上記事情に鑑みなされたものであり、自動車の塗装面に傷を付けることなく、塗装面上の水垢汚れやピッチなどの汚染物を除去し、かつ洗浄を行うことができる洗浄剤組成物を提供することを目的とするものである。
【課題を解決するための手段】
【０００７】
上記目的を達成するため、請求項１記載の発明は、脂肪族炭化水素系溶剤、石油系溶剤、芳香族系溶剤、及びフッ素系溶剤から選択される有機溶剤をベースとし、前記ベース中に、
（ａ）アルカリ化合物と、
（ｂ）研磨剤と、
（ｃ）分散剤と、
を含有するＷ／Ｏ型エマルジョンからなることを特徴とする洗浄剤組成物をその要旨とした。
【０００８】
請求項２記載の発明は、アルカリ化合物が、下記化学式で表される化合物であることを特徴とする請求項１に記載の洗浄剤組成物をその要旨とした。
【化２】
2009242698.tif 000002
式中、Ｘは、水素、又はＲ−ＮＨ2であって、Ｒは炭素数が１〜３のアルキル基である。
【０００９】
請求項３記載の発明は、研磨剤が、下記化学式で表されるカオリンであり、その平均粒径が１０μｍ以下であることを特徴とする請求項１又は２のいずれかに記載の洗浄剤組成物をその要旨とした。
ＡＩ2Ｏ3・ＳｉＯ2・２Ｈ2Ｏ
【００１０】
請求項４記載の発明は、（ａ）成分が０．１〜５質量％、（ｂ）成分が０．０１〜１０質量％の割合で含まれることを特徴とする請求項１〜３のいずれかに記載の洗浄剤組成物をその要旨とした。
【００１１】
請求項５記載の発明は、さらに艶だし剤を含有することを特徴とする請求項１〜４のいずれかに記載の洗浄剤組成物をその要旨とした。
【発明を実施するための最良の形態】
【００１２】
以下、本発明の洗浄剤組成物を更に詳しく説明する。本発明の洗浄剤組成物（以下、単に組成物という）のベースには、脂肪族炭化水素系溶剤、石油系溶剤、芳香族系溶剤、及びフッ素系溶剤から選択される有機溶剤を使用することができる。
【００１３】
このような有機溶剤としては、例えばヘキサン、ヘプタン、ノナン、デカン、ウンデカンなどの脂肪族炭化水素系溶剤、ミネラルスピリットなどの石油系溶剤、ベンゼン、トルエン、キシレンなどの芳香族系溶剤、１，１，２，２，３，３，４−ヘプタフルオロシクロペンタン、ＨＦＥ、エチルノナフルオロイソブチルエーテル、エチルノナフルオロブチルエーテル、メチルノナフルオロイソブチルエーテル、メチルノナフルオロイソブチルエーテルなどのフッ素系溶剤が挙げられる。これらの有機溶剤は単独で用いてもよく、また２種以上併用してもよい。
【００１４】
本発明の組成物は、上記有機溶剤からなるベース中に、（ａ）アルカリ化合物と（ｂ）研磨剤と（ｃ）分散剤とを含有する、Ｗ／Ｏ型エマルジョンからなる。（ａ）成分であるアルカリ化合物には、下記化学式で表される化合物を好適に用いることができる。
【化３】
2009242698.tif 000003
すなわち、モルホリン、Ｎ−（３−アミノプロピル）モルホリンを用いることができる。
【００１５】
（ｂ）成分である研磨剤には、平均粒径が１０μｍ以下の湿式カオリンや乾式カオリンを用いることが望ましい。特には分散性の高い乾式カオリンがより望ましい。尚、カオリンは研磨性に優れた研磨剤であり、さらに平均粒径が１０μｍ以下のものにあっては、塗装面を傷つけ難いという利点があり好ましい。
【００１６】
（ｃ）成分である分散剤には、ポリオキシエチレンラウリルエーテル、ポリオキシエチレンオレイルセチルエーテル、ソルビタン脂肪酸エステルなどの非イオン系界面活性剤を好適に用いることができる。特に、本発明の組成物は、Ｗ／Ｏ型エマルジョンの形態を採ることから、これに適しているＨＬＢが６〜８のものが好ましい。
【００１７】
本発明の組成物には、その他に、防汚効果に悪影響を与えない範囲で、例えば紫外線吸収剤や香料などの添加剤を配合することができる。
【００１８】
木発明の組成物を自動車の塗装面に塗布する場合には、該組成物をスポンジまたは布に含浸させ、塗装表面を擦るなどの方法を用いることができる。なお、塗布方法は、たとえぼ刷毛塗り、エアゾールスプレーでのコーティングなど、その目的および用途により選択することができる。
【実施例】
【００１９】
表１に示す実施例１及び２並びに比較例１〜３の各組成物について、その防汚性及び傷つき性を評価した。その結果を表１に併記した。
【００２０】
【表１】
2009242698.tif 000004
【００２１】
尚、表１中の各成分には、以下の市販品を用いた。
・有機溶剤
石油系溶剤（沸点：１５３〜１８０℃)
・アルカリ化合物
モルホリン（有効成分：９０％）
トリエタノールアミン（有効成分：９０％）
水酸化カリウム水溶液（有効成分５０％）
・研磨剤
カオリン（平均粒径０．８μｍ）
焼成カオリン（平均粒径０．８μｍ）
珪藻土（平均粒径０．５μｍ）
アルミナ（平均粒径０．７μｍ）
・界面活性剤
非イオン系界面活性剤（ＨＬＢ：６．０）
【００２２】
汚れ除去性の評価
ＪＩＳ Ｋ２３９６(自動車用艶出しコーティング剤)に規定される白色試験片に、塗装用コンパウンドにて研磨したものを試験片とする。試験片をカラーテスターＨＣ１（スガ試験機株式会社製)により、白色度を測定し、その値を初期白色度とする。
【００２３】
汚染物質として、カーボンブラックＦＷ−２００(ホルベイン工業株式会社製、粒径０．００２〜０．０２８μm）５重量部を水９５重量部に均一に分散し、エアスプレー(空気圧０．４〜０．５ＭＰａ)で、試験片表面に均一に塗布した。
【００２４】
試験片を６０℃で1時間乾燥させ、汚染物質を焼き付けた後、室温まで放冷した。放冷後、流水下にて、試験片表面に付着した汚染物質をガーゼなどの柔らかい布で摺りながら洗浄した。
【００２５】
試験片から水分を除去した後、２ｃｍ角にカットしたウレタンスポンジに調整した実施例１及び２並びに比較例１〜３の各組成物を取り、２００ｇの荷重で３往復洗浄した。
【００２６】
洗浄後、イソプロピルアルコールで試験片を清浄にし、これをカラーテスターＨＣ１（スガ試験機株式会社製)により、白色度を測定し、これを洗浄後の白色度とした。
【００２７】
評価基準
汚れ除去性は以下の式で求める。
汚れ除去性 ＝ 初期白色度−洗浄後の白色度
評価方法
以下の基準に従い、評価した。
汚れ除去性
◎：         汚れ除去性  ＜ １
○：１   ≦  汚れ除去性  ＜ ３
□：３   ≦  汚れ除去性  ＜ ５
△：５   ≦  汚れ除去性  ＜ １０
×：１０ ≦  汚れ除去性
【００２８】
傷つき性の評価
ＪＩＳ Ｋ２３９６(自動車用艶出しコーティング剤)に規定される黒色試験片を塗装用コンパウンドにて光沢度９０程度まで研磨したものを試験片とした。２ｃｍ角にカットしたウレタンスポンジに調整した実施例１及び２並びに比較例１〜３の各組成物を取り、５００ｇの荷重で１０往復洗浄した。
【００２９】
洗浄後、イソプロピルアルコールで試験片を清浄にし、これを肉眼により傷を評価した。
【００３０】
評価基準
◎：まったく傷が付かない
○：ごく小さい傷がつく
×：かなり目立つ傷が付く
【００３１】
表１の試験結果から、比較例１〜３の各組成物を用いたものは、いずれも汚れ除去性及び傷つき性について、△或いは□の評価であったが、実施例１及び２の各組成物の場合、汚れ除去性についてはいずれも◎又は○であり、傷つき性についてはいずれも○であった。これらの結果から、本発明の組成物が、汚れ除去性及び傷つき性に優れることが確認された。